(57)【特許請求の範囲】
【請求項１】
一般式（Ｉ）  
【化１】
0005920820.tif 000055
（式中、Ｒ1は炭素数が１〜４のアルキル基である。ｓは１〜６のいずれかの整数、ｕとｖはいずれかが１でいずれかが０である。）
で表される酸化オスミウムが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型酸化オスミウムから成るオレフィンのジヒドロキシル化反応用触媒。
【請求項２】
一般式（Ｉ）
【化２】
0005920820.tif 000056
（式中、Ｒ1は炭素数が１〜４のアルキル基である。ｓは１〜６のいずれかの整数、ｕとｖはいずれかが１でいずれかが０である。）
で表される酸化オスミウムが、当該一般式中のＳｉに結合する３つのＲ1−Ｏ−基の少なくとも１つが磁性ナノ粒子中の酸素原子と置き換わり、当該磁性ナノ粒子に固定化されるとともに、一般式（ＩＩ）
【化３】
0005920820.tif 000057
（式中、Ｒ2は炭素数が４〜２２の炭化水素基、Ｒ3は炭素数が１〜４のアルキル基である。）
で表される、炭化水素基を含有するケイ素化合物が、当該一般式中のＳｉに結合する３つのＲ3−Ｏ−基の少なくとも１つが磁性ナノ粒子中の酸素原子と置き換わることにより、当該磁性ナノ粒子に固定化された構造を含有する、磁性ナノ粒子固定型酸化オスミウムから成るオレフィンのジヒドロキシル化反応用触媒。
【請求項３】
磁性ナノ粒子が、Ｍ（II）Ｆｅ2Ｏ4（式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。）で表される組成のフェライトを主成分とすることを特徴とする、請求項１または請求項２に記載の磁性ナノ粒子固定型酸化オスミウムから成るオレフィンのジヒドロキシル化反応用触媒。
【請求項４】
下記の一般式（ＩＩＩ）、
【化４】
0005920820.tif 000058
下記の一般式（ＩV）
【化５】
0005920820.tif 000059
及び／又は、下記の一般式（V）
【化６】
0005920820.tif 000060
（これらの式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。Ｒ1は炭素数が１〜４のアルキル基である。ｓは１〜６のいずれかの整数、ｕとｖはいずれかが１でいずれかが０である。）
で表されるオスミウム酸エステル構造を含有する、請求項３に記載のフェライトを主成分とする磁性ナノ粒子固定型酸化オスミウムから成るオレフィンのジヒドロキシル化反応用触媒。
【請求項５】
一般式（ＶＩ）
【化７】
0005920820.tif 000061
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型四置換オレフィンと、四酸化オスミウムＯsＯ4とを、溶媒中で反応させることを特徴とする、請求項１に記載のジヒドロキシル化反応用触媒用磁性ナノ粒子固定型酸化オスミウムの製造方法。
【請求項６】
一般式（ＶＩ）
【化８】
0005920820.tif 000062
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化されるとともに、一般式（ＩＩ）
【化９】
0005920820.tif 000063
（式中、Ｒ2は炭素数が４〜２２の炭化水素基、Ｒ3は炭素数が１〜４のアルキル基である。）
で表される、炭化水素基を含有するケイ素化合物が、当該一般式中のＳｉに結合する３つのＲ3−Ｏ−基の少なくとも１つが磁性ナノ粒子中の酸素原子と置き換わることにより、当該磁性ナノ粒子に固定化された構造を含有する、磁性ナノ粒子固定型四置換オレフィンと、四酸化オスミウムＯsＯ4とを、溶媒中で反応させることを特徴とする、請求項２に記載のジヒドロキシル化反応用触媒用磁性ナノ粒子固定型酸化オスミウムの製造方法。
【請求項７】
磁性ナノ粒子が、Ｍ（II）Ｆｅ2Ｏ4（式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。）で表される組成のフェライトを主成分とすることを特徴とする、請求項５または６に記載の、ジヒドロキシル化反応用触媒用磁性ナノ粒子固定型酸化オスミウムの製造方法。
【請求項８】
下記の一般式（ＶＩＩ）、
【化１０】
0005920820.tif 000064
下記の一般式（ＶＩＩＩ）、
【化１１】
0005920820.tif 000065
及び／又は、下記の一般式（ＩＸ）
【化１２】
0005920820.tif 000066
（これらの式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。Ｒ1は炭素数が１〜４のアルキル基である。ｓは１〜６のいずれかの整数、ｕとｖはいずれかが１でいずれかが０である。）
で表される四置換オレフィン骨格を含有する、フェライトを主成分とする磁性ナノ粒子固定型四置換オレフィンと、四酸化オスミウムＯsＯ4とを、溶媒中で反応させることを特徴とする、請求項７に記載の、フェライトを主成分とするジヒドロキシル化反応用触媒用磁性ナノ粒子固定型酸化オスミウムの製造方法。
【発明の詳細な説明】
【技術分野】
【０００１】
本発明は、新規な磁性ナノ粒子固定型酸化オスミウム、このものを製造する方法、及びこのものから成るオレフィンのジヒドロキシル化反応用触媒に関するものである。
【背景技術】
【０００２】
従来の有機合成反応は液相反応が中心であるが、液相反応では、触媒は反応溶液に溶解しているため、触媒の回収、再利用（リサイクル）が容易でなく、触媒のリサイクルを図るには、反応後の抽出などの後処理、さらには精製などの操作が必要とされる。また触媒の多くは金属を含有し、これが反応処理液に混入してくるため、そのままでは排出できず、環境保全の面からも問題がある。そこで触媒の回収、再利用が容易で、環境にも優しい新規固定化触媒やそれを用いる新しい合成手法が求められている。
【０００３】
最近触媒の回収、再利用を行うべく、固相固定型触媒やフルオラスタグを導入した触媒等が種々開発されている。しかしこれらを用いた場合も濾別による回収操作やフルオラス溶媒を用いた抽出操作が必要とされる（非特許文献１、２参照）。
例えばオレフィンのジヒドロキシル化反応に有効な固相固定型酸化オスミウム触媒として、ポリスチレン、無機層状化合物、シリカゲルなどを固相担体としたものが報告されている（非特許文献３、４、５参照）。
【０００４】
近年四酸化三鉄（マグネタイト）等の磁性ナノ粒子（非特許文献６）に触媒機能性部位を固定化した磁性ナノ粒子固定型触媒の合成プロセスにおける有用性が報告されている。反応後に磁石を反応容器に近づけると触媒は引き寄せられるので、デカンテーションにより反応生成物を含む反応溶液を取り出すことができ、さらに触媒が残った反応容器に反応溶媒と反応基質を加えることにより、触媒を再利用でき、触媒のリサイクルの操作が簡便である（非特許文献７、８、９参照）。
【０００５】
例えば、これまでに磁性ナノ粒子固定型パラジウム触媒や銅触媒などが報告されている。これらは対応するポリスチレン樹脂固定型触媒よりも触媒活性は高く、またリサイクルを４，５回程度行っても収率の低下は殆どない（非特許文献１０、１１参照）。
【０００６】
また最近、磁性ナノ粒子固定型酸化オスミウム触媒も報告されている。この触媒は、触媒活性種となるＯsＯ42-を、四級アンモニウム塩部位のハロゲン化物イオンとのイオン交換により磁性ナノ粒子に固定化したものであり、オレフィンのジヒドロキシル化反応において良好な活性を有し、反応後は磁石に引き寄せることにより、簡便かつ迅速に回収され、さらに再利用も可能である。しかしながら、この触媒は、オレフィンのジヒドロキシル化反応においてオスミウムの溶出（リーチング）が生じることが確認されており、リーチングの少ない、酸化オスミウム活性種の強固な固定化が望まれる（非特許文献１２、特許文献１参照）。
【先行技術文献】
【特許文献】
【０００７】
【特許文献１】特願２０１１−０４０４８４
【非特許文献】
【０００８】
【非特許文献１】「固定化触媒のルネッサンス」、２００７年、ｐ．１（シーエムシー出版）
【非特許文献２】「グリーンケミストリー・アンド・キャタリシス（Ｇｒｅｅｎ  Ｃｈｅｍｉｓｔｒｙ  ａｎｄ  Ｃａｔａｌｙｓｉｓ）」、２００６年、ｐ．３０９（ＷＩＬＥＹ−ＶＣＨ）
【非特許文献３】「ジャーナル・オブ・オーガニック・ケミストリー（Ｊ．Ｏｒｇ．Ｃｈｅｍ．）」、１９９８年、第６３巻、ｐ．６０９４
【非特許文献４】「ジャーナル・オブ・アメリカン・ケミカル・ソサイアティー（Ｊ．Ａｍ．Ｃｈｅｍ．Ｓｏｃ．）」、２００２年、第１２４巻、ｐ．５３４１
【非特許文献５】「アンゲバンテ・ケミー・インターナショナル・エディション（Ａｎｇeｗ．Ｃｈｅｍ．，Iｎｔ．Eｄ．）」、２００１年、第４０巻、ｐ．５８６
【非特許文献６】「ジャーナル・オブ・マグネティズム・アンド・マグネティック・マテリアルズ（Ｊ．Ｍａｇｎ．Ｍａｇｎ．Ｍａｔｅｒ．）」、２００４年、第２７０巻、ｐ．１
【非特許文献７】「ニュー・ジャーナル・オブ・ケミストリー（Ｎｅｗ  Ｊ．Ｃｈｅｍ．）」、２００３年、第２７巻、ｐ．２２７
【非特許文献８】「アドバンスト・シンセシス・アンド・キャタリシス（Ａｄｖ．Ｓｙｎｔｈ．Ｃａｔａｌ．）」、２００７年、第３４９巻、ｐ．２４３１
【非特許文献９】「ケミカル・コミュニケーション（Ｃｈｅｍ．Ｃｏｍｍｕｍ．）」、２００７年、ｐ．３４０４
【非特許文献１０】「ケミカル・コミュニケーション（Ｃｈｅｍ．Ｃｏｍｍｕｍ．）」、２００５年、ｐ．４４３５
【非特許文献１１】「ケミカル・コミュニケーション（Ｃｈｅｍ．Ｃｏｍｍｕｍ．）」、２００７年、ｐ．４８０９
【非特許文献１２】「テトラヘドロン・レターズ（Ｔｅｔｒａｈｅｄｒｏｎ．Ｌｅｔｔ．）」、２０１１年、第５１巻、ｐ．３１３７
【発明の概要】
【発明が解決しようとする課題】
【０００９】
本発明は、このような事情のもとでなされたものであり、オレフィンのジヒドロキシル化反応に際し、オスミウムのリーチングの少ない、酸化オスミウム活性種が強固に固定化された磁性ナノ粒子固定型酸化オスミウムを提供することを目的とする。
【課題を解決するための手段】
【００１０】
本発明者らは、前記した磁性ナノ粒子固定型酸化オスミウムについて鋭意研究を重ねた結果、溶媒中において磁性ナノ粒子固定型四置換オレフィンと四酸化オスミウムとを反応させると、酸化オスミウム活性種が共有結合により強固に固定化された新規な磁性ナノ粒子固定型酸化オスミウムが容易に得られること、そしてこの磁性ナノ粒子固定型酸化オスミウムは、オレフィンのジヒドロキシル化反応を効率的に促進し、さらに反応終了後磁石を近づけることにより引き寄せられ、回収、再利用可能な固定化酸化オスミウム触媒として有用であるとともに、オレフィンのジヒドロキシル化反応に際して、オスミウムのリーチングが少ないことを見出し、これらの知見に基づいて本発明を完成するに至った。
【００１１】
すなわち、この出願は以下の発明を提供するものである。
（１）  一般式（Ｉ）
【化１】
0005920820.tif 000002
（式中、Ｒ1は炭素数が１〜４のアルキル基である。ｓは１〜６のいずれかの整数、ｕとｖはいずれかが１でいずれかが０である。）
で表される酸化オスミウムが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型酸化オスミウムから成るオレフィンのジヒドロキシル化反応用触媒。
（２）  一般式（Ｉ）
【化２】
0005920820.tif 000003
（式中、Ｒ1は炭素数が１〜４のアルキル基である。ｓは１〜６のいずれかの整数、ｕとｖはいずれかが１でいずれかが０である。）
で表される酸化オスミウムが、当該一般式中のＳｉに結合する３つのＲ1−Ｏ−基の少なくとも１つが磁性ナノ粒子中の酸素原子と置き換わり、当該磁性ナノ粒子に固定化されるとともに、一般式（ＩＩ）
【化３】
0005920820.tif 000004
（式中、Ｒ2は炭素数が４〜２２の炭化水素基、Ｒ3は炭素数が１〜４のアルキル基である。）
で表される、炭化水素基を含有するケイ素化合物が、当該一般式中のＳｉに結合する３つのＲ3−Ｏ−基の少なくとも１つが磁性ナノ粒子中の酸素原子と置き換わることにより、当該磁性ナノ粒子に固定化された構造を含有する、磁性ナノ粒子固定型酸化オスミウムから成るオレフィンのジヒドロキシル化反応用触媒。
（３）  磁性ナノ粒子が、Ｍ（II）Ｆｅ2Ｏ4（式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。）で表される組成のフェライトを主成分とすることを特徴とする、（１）または（２）に記載の磁性ナノ粒子固定型酸化オスミウムから成るオレフィンのジヒドロキシル化反応用触媒。
（４）  下記の一般式（ＩＩＩ）、
【化４】
0005920820.tif 000005
下記の一般式（ＩV）
【化５】
0005920820.tif 000006
及び／又は、下記の一般式（V）
【化６】
0005920820.tif 000007
（これらの式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。Ｒ1は炭素数が１〜４のアルキル基である。ｓは１〜６のいずれかの整数、ｕとｖはいずれかが１でいずれかが０である。）
で表されるオスミウム酸エステル構造を含有する、（３）に記載のフェライトを主成分とする磁性ナノ粒子固定型酸化オスミウムから成るオレフィンのジヒドロキシル化反応用触媒。
（５）  一般式（ＶＩ）
【化７】
0005920820.tif 000008
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型四置換オレフィンと、四酸化オスミウムＯsＯ4とを、溶媒中で反応させることを特徴とする、（１）に記載のジヒドロキシル化反応用触媒用磁性ナノ粒子固定型酸化オスミウムの製造方法。
（６）  一般式（ＶＩ）
【化８】
0005920820.tif 000009
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化されるとともに、一般式（ＩＩ）
【化９】
0005920820.tif 000010
（式中、Ｒ2は炭素数が４〜２２の炭化水素基、Ｒ3は炭素数が１〜４のアルキル基である。）
で表される、炭化水素基を含有するケイ素化合物が、当該一般式中のＳｉに結合する３つのＲ3−Ｏ−基の少なくとも１つが磁性ナノ粒子中の酸素原子と置き換わることにより、当該磁性ナノ粒子に固定化された構造を含有する、磁性ナノ粒子固定型四置換オレフィンと、四酸化オスミウムＯsＯ4とを、溶媒中で反応させることを特徴とする、（２）に記載のジヒドロキシル化反応用触媒用磁性ナノ粒子固定型酸化オスミウムの製造方法。
（７）  磁性ナノ粒子が、Ｍ（II）Ｆｅ2Ｏ4（式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。）で表される組成のフェライトを主成分とすることを特徴とする、（５）または（６）に記載の、ジヒドロキシル化反応用触媒用磁性ナノ粒子固定型酸化オスミウムの製造方法。
（８）  下記の一般式（ＶＩＩ）、
【化１０】
0005920820.tif 000011
下記の一般式（ＶＩＩＩ）,
【化１１】
0005920820.tif 000012
及び／又は、下記の一般式（ＩＸ）
【化１２】
0005920820.tif 000013
（これらの式中、Ｍ（II）は、Ｆｅ2+、Ｃｏ2+、Ｎｉ2+、Ｍｎ2+、Ｚｎ2+、Ｍｇ2+またはＣｕ2+であり、単独でも複数が組み合わされて含まれてもよい。Ｒ1は炭素数が１〜４のアルキル基である。ｓは１〜６のいずれかの整数、ｕとｖはいずれかが１でいずれかが０である。）
で表される四置換オレフィン骨格を含有する、フェライトを主成分とする磁性ナノ粒子固定型四置換オレフィンと、四酸化オスミウムＯsＯ4とを、溶媒中で反応させることを特徴とする、（７）に記載の、フェライトを主成分とするジヒドロキシル化反応用触媒用磁性ナノ粒子固定型酸化オスミウムの製造方法。
【発明の効果】
【００１２】
本発明に係る磁性ナノ粒子固定型酸化オスミウムは、オレフィンのジヒドロキシル化反応における触媒として有効であり、反応終了後磁石に引き寄せることにより容易に回収でき、また再利用も可能である。本発明に係る磁性ナノ粒子固定型酸化オスミウムは、特許文献１に記載の磁性ナノ粒子固定型オスミウム（ＶＩ）酸塩よりもジヒドロキシル化反応におけるオスミウムの溶出（リーチング）が抑えられ、実用性が高い。
【発明を実施するための形態】
【００１３】
本発明の新規な磁性ナノ粒子固定型酸化オスミウムは、下記の一般式（Ｉ）
【化１３】
0005920820.tif 000014
（式中、Ｒ1は炭素数が１〜４のアルキル基である。ｓは１〜６のいずれかの整数、ｕとｖはいずれかが１でいずれかが０である。）
で表される酸化オスミウムが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型酸化オスミウムである。
【００１４】
この磁性ナノ粒子固定型酸化オスミウムについて、前記式中の置換基における各符号等で示される内容を具体的に説明することにより、それらの構造をさらに明らかにする。
【００１５】
（１）Ｒ1は炭素数が１〜４のアルキル基を表し、直鎖状、分岐鎖状の何れであってもよい。具体的には、メチル、エチル、ｎ−プロピル、ｉ−プロピル、ｎ−ブチル、ｉ−ブチル、ｔ−ブチルなどの基を挙げることができる。
（２）ｓは１〜６のいずれかの整数で、好ましくは３である。またｕとｖはいずれかが１でいずれかが０である。
（３）（Ｏsの酸化構造）の１つの形態として、まず一般式（Ｘ）が挙げられる。
【化１４】
0005920820.tif 000015
上記の構造は四置換オレフィンと四酸化オスミウムより調製される環状オスミウム酸エステルである。このものは含水有機溶媒中で調製されるため、その水和構造も存在する形態として挙げられる。また酸化剤を用い高い酸化力を有する８価オスミウムへと調製するため、オスミウムが８価の酸化構造のものも主な形態として挙げられる。水和構造とオスミウムが８価の酸化構造について、それぞれ一般式（ＸＩ）及び一般式（ＸＩＩ）に示す。
【化１５】
0005920820.tif 000016
【化１６】
0005920820.tif 000017
【００１６】
さらに磁性ナノ粒子の表面に、下記の一般式（ＩＩ）
【化１７】
0005920820.tif 000018
（式中、Ｒ2は炭素数が４〜２２の炭化水素基、Ｒ3は炭素数が１〜４のアルキル基である。）
で表される、炭化水素基を含有するケイ素化合物が、当該一般式中のＳｉに結合する３つのＲ3−Ｏ−基の少なくとも１つが磁性ナノ粒子中の酸素原子と置き換わることにより、当該磁性ナノ粒子に固定化された構造を含有することにより、このような構造を含まない場合と比べて、オレフィンのジヒドロキシル化反応における金属オスミウムの溶出（リーチング）がさらに抑止される。このリーチングの低下は、長鎖疎水性基の導入により、オスミウム固定化部位の加水分解に基づくオスミウムの溶出が抑止されるためと推察される。
【００１７】
前記式中の置換基における各符号で示される内容を具体的に説明することにより、それらの構造をさらに明らかにする。
【００１８】
（１）Ｒ2は炭素数が４〜２２の炭化水素基を表し、炭化水素基は、アルキル基、シクロアルキル基、アリール基及びアラルキル基の中から選ばれる基である。
アルキル基は、直鎖状、分岐鎖状のいずれであってもよい。具体的には、ｎ−ブチル、ｉ−ブチル、ｔ−ブチル、ｎ−ペンチル、ｉ−ペンチル、ｔ−ペンチル、へキシル、ヘプチル、オクチル、ノニル、デカニルなどの基を挙げることができる。
シクロアルキル基は、シクロブチル、シクロペンチル、シクロヘキシル、シクロヘプチル基等を挙げることができる。
アリール基は、置換基を有してもよい芳香族炭化水素基である。
芳香族炭化水素としては、ベンゼン、ビフェニル、テルフェニル、ナフタレン、アントラセン等を挙げることができる。置換基としてはアルキル基等が挙げられ、また２以上の置換基を有していて差し支えない。アルキル基としては炭素数１から３のアルキル基であり、メチル基、エチル基、プロピル基、ｉ−プロピル基を挙げることができる。
アラルキル基は、側鎖としてアルキル基を持つ芳香族炭化水素の側鎖から１個の水素原子が失われた構造であり、ベンジル基、フェネチル基、アントラセニルメチル基等である。
（２）Ｒ3は炭素数が１〜４のアルキル基を表し、直鎖状、分岐鎖状の何れであってもよい。具体的には、メチル、エチル、ｎ−プロピル、ｉ−プロピル、ｎ−ブチル、ｉ−ブチル、ｔ−ブチルなどの基を挙げることができる。
【００１９】
支持体の磁性ナノ粒子としては、Ｍ（II）Ｆｅ2Ｏ4を組成とするフェライト、及びこれを含有する、フェライトを主成分とする磁性を有する鉄化合物を用いることができる。Ｍ（II）としては、Ｆｅ2+、Ｃｏ2+、Ｎｉ2+、Ｍｎ2+、Ｚｎ2+、Ｍｇ2+及びＣｕ2+が挙げられ、これらが単独でも複数が組み合わされて含まれてもよい。完全にこの構造でなくてもこの組成を含有する磁性ナノ粒子は何れも支持体と成り得る。例えば、シリカ（ＳｉＯ2）で被覆したフェライトがこれに該当する。また、マグへマイト（γ−Ｆｅ2Ｏ3）を組成とする磁性ナノ粒子も支持体として用い得る。
【００２０】
以下に、磁性ナノ粒子としてフェライトを用いた場合を例にとって、磁性ナノ粒子支持体への有機基の固定化の形態を説明する。固定化の主な形態として、一般式（ＩＩＩ）が挙げられる。
【化１８】
0005920820.tif 000019
（式中、Ｍ（II）は前記と同じ意味を示す。ｓは１〜６のいずれかの整数、ｕとｖはいずれかが１でいずれかが０である。）
上記の構造は鉄酸化物の表面の３個の酸素原子とケイ素が結合し、固定化されている。しかしこの場合、必ずしも酸素３原子の３箇所で固定化している必要はなく、酸素２原子での２箇所や酸素１原子での１箇所での固定化もあり得る。またＳｉ−Ｏ−Ｓｉ結合により形成されたケイ素化合物のオリゴマーが鉄酸化物に固定化された構造もあり得る。固定化の様式は問わず、フェライトを主成分とする磁性ナノ粒子の表面に固定化されていればよい。酸素原子２個で固定化した構造とケイ素化合物の二量体が固定化した構造の一例をそれぞれ一般式（ＩＶ）及び一般式（Ｖ）に示す。
【化１９】
0005920820.tif 000020
（式中、Ｍ（II）は前記と同じ意味を示す。Ｒ1は炭素数が１〜４のアルキル基である。ｓは１〜６のいずれかの整数、ｕとｖはいずれかが１でいずれかが０である。）
【化２０】
0005920820.tif 000021
（式中、Ｍ（II）、Ｒ1は前記と同じ意味を示す。ｓは１〜６のいずれかの整数、ｕとｖはいずれかが１でいずれかが０である。）
【００２１】
本発明の磁性ナノ粒子固定型酸化オスミウムに導入されるオスミウムの含有量は、０.００１〜５.０ｍｍｏｌ／ｇ、好ましくは、０.０１〜２.０ｍｍｏｌ／ｇである。
また本磁性ナノ粒子固定型酸化オスミウムの一次粒子の粒径は、０.５〜１０００ｎｍ、好ましくは５〜１００ｎｍであるが、一般に凝集していることが多い。
また本磁性ナノ粒子固定型酸化オスミウムは、この凝集を解くために、磁性ナノ粒子の表面が、オクタノール等の長鎖アルコールやオレイン酸等の長鎖カルボン酸等の界面活性剤で覆われていてもよい。
【００２２】
本発明の磁性ナノ粒子固定型酸化オスミウムは、下記の一般式（ＶＩ）
【化２１】
0005920820.tif 000022
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型四置換オレフィンと、四酸化オスミウムＯsＯ4とを溶媒中で反応させることにより製造することができる。
【００２３】
この製法では、四置換オレフィンと四酸化オスミウムとの反応により、オスミウム酸エステルとなることにより、酸化オスミウムが固定化される。この場合、反応に直接、四酸化オスミウムを用いてもよいし、オスミウム（ＶＩ）酸カリウムとＮ−メチルモルホリンＮ−オキシド（ＮＭＯ）との反応により四酸化オスミウムを調製し、これをそのまま四置換オレフィンとの反応に用いてもよい。前者の場合、四置換オレフィンとの反応によりオスミウムは６価となるため、８価にすべくＮＭＯの共存を必要とする。後者の場合、ＮＭＯを大過剰用いることにより、多くが８価まで酸化される。
【００２４】
反応溶媒としては水を用いてもよいし、有機溶媒との混合系でもよい。水と有機溶媒との混合系の場合、有機溶媒としては、アセトニトリル、プロピオニトリル、アセトン、ｔ−ブチルアルコールが好ましいが、Ｎ，Ｎ−ジメチルホルムアミド、テトラヒドロフラン、ジエチルエーテル、ジクロロメタン等のハロゲン化炭化水素、トルエン、キシレン等の炭化水素などでもよい。
この溶媒を用いて磁性ナノ粒子固定型四置換オレフィンと四酸化オスミウムＯsＯ4との反応を行うに際しては、好ましくは、アルゴン等の不活性ガス雰囲気下、四酸化オスミウムを溶媒に溶解させたところに、あるいはオスミウム（ＶＩ）酸カリウムとＮ−メチルモルホリンＮ−オキシドより四酸化オスミウムを溶媒中にて調製したところに磁性ナノ粒子固定型四置換オレフィンを添加し、十分に攪拌しながら反応させる。
【００２５】
反応条件については、反応温度は室温が好ましい。１００℃まで加熱してもよいが、それぞれの溶媒の沸点により上限が異なる。また反応時間は、反応温度及び使用する溶媒等その他の条件により異なり一概に定めることはできないが、好ましくは０.５〜５０時間程度である。
また、四酸化オスミウムの使用量については、必ずしも限定する必要はないが、一般的には、原料の四置換オレフィン１モルあたり０.０１〜５モル、好ましくは０.４〜１モルの範囲の四酸化オスミウムが用いられる。
【００２６】
反応終了後、磁石を反応容器に近づけることにより、反応生成物は引き寄せられるので反応溶液をデカンテーションする。さらに溶媒で反応生成物を洗浄し、減圧下乾燥することにより、反応生成物が得られ、赤外線吸収スペクトル（ＩＲ）及び元素分析より目的物の生成が確認される。
本反応により、一段階で目的とする磁性ナノ粒子固定型酸化オスミウムを製造することができる。
【００２７】
前記の製造方法において、原料物質に対応する
一般式（ＶＩ）
【化２２】
0005920820.tif 000023
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型四置換オレフィンは、一般式（ＶＩ）
【化２３】
0005920820.tif 000024
（式中、Ｒ1は炭素数が１〜４のアルキル基である。ｓは１〜６のいずれかの整数、ｕとｖはいずれかが１でいずれかが０である。）
で表される四置換オレフィンと、磁性ナノ粒子とを、溶媒中加熱することにより製造することができる。
【００２８】
加熱温度は、通常室温から２００℃の範囲で選ばれるが、５０℃から１２０℃が好ましい。溶媒の沸点によっては還流することが望ましい。また、反応中、反応液は撹拌するのがよい。
【００２９】
前項の磁性ナノ粒子固定型酸化オスミウムの製造方法における原料物質の内、（ｕ，ｖ）＝（１，０）に対応する下記一般式（ＸＩＩＩ）
【化２４】
0005920820.tif 000025
（式中、Ｒ1は炭素数が１〜４のアルキル基である。ｓは１〜６のいずれかの整数を示す。）
で表される四置換オレフィンは、一般式（ＸＩＶ）
【化２５】
0005920820.tif 000026
（式中、Ｒ1は炭素数が１〜４のアルキル基である。ｓは１〜６のいずれかの整数を示す。）
で表される一級アミンと、式（ＸＶ）
【化２６】
0005920820.tif 000027
で表される酸塩化物を溶媒中で攪拌することにより製造することができる。この酸塩化物は、式（ＸＶＩ）
【化２７】
0005920820.tif 000028
で表される対応するカルボン酸より、塩化オキザリルを用い、容易に調製することができる。
【００３０】
一般式（ＸＩＩＩ）の合成反応に用いられる溶媒としては、一級アミンと酸塩化物を溶解し得るものであればよく、特に制限されない。例えば、ジクロロメタン、Ｎ，Ｎ−ジメチルホルムアミド、アセトニトリル、ジメチルスルホキシド、テトラヒドロフランやトルエン、ベンゼン、キシレン等の炭化水素等が好ましく挙げられる。
【００３１】
加熱温度は、通常室温から１５０℃の範囲で選ばれるが、室温が好ましい。また、反応中、反応液は撹拌するのがよい。
【００３２】
下記一般式（ＸＩＩＩ）
【化２８】
0005920820.tif 000029
（式中、Ｒ1は炭素数が１〜４のアルキル基である。ｓは１〜６のいずれかの整数を示す。）
で表される構造を有する四置換オレフィンが、当該磁性ナノ粒子に固定化された構造を含有する、磁性ナノ粒子固定型四置換オレフィンは、一般式（ＸＩＶ）
【化２９】
0005920820.tif 000030
（式中、Ｒ1は炭素数が１〜４のアルキル基である。ｓは１〜６のいずれかの整数を示す。）
で表される一級アミンと、磁性ナノ粒子とを、溶媒中加熱することにより、一般式（ＸＩＶ）
【化３０】
0005920820.tif 000031
（式中、Ｒ1は炭素数が１〜４のアルキル基である。ｓは１〜６のいずれかの整数を示す。）
で表される一級アミンが、当該一般式中のＳｉに結合する３つのＲ1−Ｏ−基の少なくとも１つが磁性ナノ粒子中の酸素原子と置き換わることにより、当該磁性ナノ粒子に固定化された構造を有する、磁性ナノ粒子固定型一級アミンを調製した後、式（ＸＶ）
【化３１】
0005920820.tif 000032
で表される酸塩化物を添加し溶媒中で攪拌することにより製造することもできる。
【００３３】
前項の磁性ナノ粒子固定型酸化オスミウムの製造方法における原料物質の内、（ｕ，ｖ）＝（０，１）に対応する下記一般式（ＸＶＩＩ）
【化３２】
0005920820.tif 000033
（式中、Ｒ1は炭素数が１〜４のアルキル基である。）
で表される四置換オレフィンは、一般式（ＸＶＩＩＩ）
【化３３】
0005920820.tif 000034
（式中、Ｒ1は炭素数が１〜４のアルキル基である。）
で表されるヒドロシランと、式（ＸＩＸ）
【化３４】
0005920820.tif 000035
で表されるイソプレンを遷移金属触媒存在下攪拌することにより製造することができる。
【００３４】
一般式（ＸＶＩＩ）の合成反応に用いられる反応溶媒は、用いても用いなくてもよい。反応条件についてはアルゴン等の不活性ガス雰囲気下、反応温度は室温でも加熱してもよいが、５０℃〜１２０℃の範囲が望ましい。また反応時間は、反応温度等その他の条件により異なり一概に定めることはできないが、好ましくは５〜５０時間程度である。遷移金属触媒としては、トリス（ペンタンジオネート）ロジウム（ＩＩＩ）やビス（アセチルアセトン）ニッケル（ＩＩ）が好ましい。反応中反応液は撹拌するのがよい。
【００３５】
磁性ナノ粒子の表面に長鎖炭化水素基を有する磁性ナノ粒子固定型四置換オレフィンは、一般式（ＶＩ）
【化３５】
0005920820.tif 000036
（式中、Ｒ1は炭素数が１〜４のアルキル基である。ｓは１〜６のいずれかの整数、ｕとｖはいずれかが１でいずれかが０である。）
で表される構造を有する四置換オレフィンが、当該一般式中のＳｉに結合する３つのＲ1−Ｏ−基の少なくとも１つが磁性ナノ粒子中の酸素原子と置き換わることにより、当該磁性ナノ粒子に固定化された構造を含有する、磁性ナノ粒子固定型四置換オレフィンと下記の一般式（ＩＩ）
【化３６】
0005920820.tif 000037
（式中、Ｒ2は炭素数が４〜２２の炭化水素基、Ｒ3は炭素数が１〜４のアルキル基である。）
で表される、炭化水素基を含有するケイ素化合物とを反応させることにより製造することができる。
【００３６】
反応溶媒は用いても用いなくてもよいが、反応溶媒を用いず炭化水素基を含有するケイ素化合物を大過剰（溶媒量）用いて反応を行うことが望ましい。反応条件については、反応温度は室温でも加熱してもよいが、８０℃〜１２０℃の範囲が望ましい。また反応時間は、反応温度等その他の条件により異なり一概に定めることはできないが、好ましくは５〜５０時間程度である。反応中反応液は撹拌するのがよい。これにより、長鎖炭化水素基を有する磁性ナノ粒子固定型四置換オレフィンが製造される。  
導入された長鎖炭化水素基と四置換オレフィン骨格の割合（長鎖炭化水素基／四置換オレフィン（物質量比））は、一概に定めることはできないが、好ましくは０.２から４の範囲がよい。
【００３７】
磁性ナノ粒子固定型酸化オスミウムを用いることにより、オレフィンのジヒドロキシル化反応が進行するから、本磁性ナノ粒子固定型酸化オスミウムは、ジヒドロキシル化反応用触媒として有用である。
【００３８】
本発明の磁性ナノ粒子固定型酸化オスミウムをこのような酸化触媒として用いた反応の１例について、以下に説明する。
前記触媒としての磁性ナノ粒子固定型酸化オスミウムと共酸化剤存在下に、一般式（ＸＸ）
【化３７】
0005920820.tif 000038
（式中、Ｒ4、Ｒ5、Ｒ6及びＲ7は、水素原子又は炭化水素基であって、これらのうち２つ以上が炭化水素基の場合、いずれか２つは互いに結合して環を形成してもよい）
で表されるオレフィンを溶媒中で反応させ、一般式（ＸＸＩ）
【化３８】
0005920820.tif 000039
（式中、Ｒ4、Ｒ5、Ｒ6及びＲ7は前記と同じ意味を示す）
で表されるジオール体を製造することができる。
上記炭化水素基は特に限定されず、アルキル基、アルケニル基、シクロアルキル基、アリール基、アラルキル基等が挙げられる。
【００３９】
またこの反応は、通常、溶媒に触媒、原料物質及び共酸化剤を溶解させて行われる。共酸化剤には通常Ｎ−メチルモルホリンＮ−オキシド、フェリシアン化カリウム、過酸化水素、ｔ−ブチルヒドロペルオキシド等が用いられる。反応は有機溶媒中に、ジヒドロキシル化反応に必要とされる水を添加して行われる。有機溶媒として好ましくはアセトン、アセトニトリル、ジオキサン、ｔ−ブチルアルコール、ジクロロメタン等が単独もしくは組み合わせて用いられる。
また反応は、格別加熱することなく、室温程度で進行させることができるが、加熱により促進させるようにしてもよい。反応中、反応液は攪拌するのがよい。
【００４０】
このように、本発明の磁性ナノ粒子固定型酸化オスミウムを用いたオレフィンのジヒドロキシル化反応は、有機溶媒中で行われるため、有機溶媒に溶解可能な広範なオレフィンへのジヒドロキシル化反応の適用が可能である。これに対し、後述の比較例１、２に示すとおり、特許文献１に記載の磁性ナノ粒子固定型オスミウム（ＶＩ）酸塩を用いた場合、有機溶媒中ではオスミウムが多量にリーチングするため、数割程度以上の水を混合して用いる必要がある。このため、ベンゼン環を複数有するオレフィンや長鎖炭化水素基を有するオレフィンなど、有機溶媒でないと溶解しにくいオレフィンへの適用には不向きであり、反応に用い得るオレフィンが限定される。
【００４１】
反応終了後、磁石を反応容器に近づけ磁性ナノ粒子固定型酸化オスミウムを引き寄せ、デカンテーションにより反応溶液を取り出すことにより、磁性ナノ粒子固定型酸化オスミウム触媒を回収できる。そして再度反応容器に反応溶媒や反応基質等を添加することにより、触媒の再利用が可能である。また取り出した反応溶液を濃縮しカラムクロマトグラフィーによる分離精製により目的物質を得ることができる。
【００４２】
本発明の磁性ナノ粒子固定型酸化オスミウムは、特許文献１に記載の磁性ナノ粒子固定型オスミウム（ＶＩ）酸塩よりもジヒドロキシル化反応におけるオスミウムの溶出（リーチング）が抑えられることを特長とし、実用性が高い。
【００４３】
従来、固定化酸化オスミウム触媒のリサイクルには、濾過操作や分液操作等が必要であったが、本磁性ナノ粒子固定型酸化オスミウム触媒は触媒を磁石に引き寄せ、反応溶液をデカンテーションするだけで回収でき、触媒オスミウムの溶出（リーチング）も少ない。反応容器に再度反応基質等を添加することにより再利用が可能であり、容易にリサイクルが実現される点が本触媒の利点である。
【００４４】
このように、本発明の磁性ナノ粒子固定型酸化オスミウムは、ジヒドロキシル化反応用触媒として有用であり、これを用いることにより溶媒中において効率的にオレフィンのジヒドロキシル化反応を促進させることができる。
【実施例】
【００４５】
次に、実施例により本発明を更に詳細に説明するが、本発明はこれらの例により何ら限定されるものではない。
なお、以下の実施例では磁性ナノ粒子として、マグネタイト（Ｆｅ3Ｏ4）を用いた。マグネタイトは、上述の非特許文献６に記載の方法に従い合成した。
また、磁性ナノ粒子に対する四置換オレフィンの固定化は、上述の非特許文献９に記載された有機基の固定化方法に準じて行った。
【００４６】
マグネタイト固定型四置換オレフィンの合成の一例を、原料のアミド骨格を有する四置換オレフィンの調製も含め参考例として以下に記載する。
参考例１  
アルゴン雰囲気下、塩化オキザリル（１８３.２ｍｇ）、Ｎ、Ｎ−ジメチルホルムアミド（３０ｍｇ）と以下の構造式（ＸＶＩ）
【化３９】
0005920820.tif 000040
で表されるカルボン酸（１７１.８ｍｇ）の脱水ジクロロメタン溶液（３.５ｍＬ）を室温で１時間撹拌した後、溶媒を真空留去し、以下の構造式（ＸＶ）
【化４０】
0005920820.tif 000041
で表される酸塩化物を得た。
次にアルゴン雰囲気下、調製した酸塩化物を脱水ジクロロメタン（４ｍＬ）に溶解させ、ジメチルアミノメチル−ポリスチレン（２.６５０ｇ：２.７ｍｍｏｌ／ｇ）、４−(ジメチルアミノ）ピリジン（１０ｍｇ）と３−アミノプロピルトリメトキシシラン（１６８.８ｍｇ）を順次加え、室温で９０分攪拌した。反応終了後、ジメチルアミノメチル−ポリスチレンを濾過により取り除き、濾液の溶媒を真空留去し、以下の構造式
【化４１】
0005920820.tif 000042
で表される四置換オレフィンを得た。
次にアルゴン雰囲気下、マグネタイト（９９７ｍｇ）と調製した四置換オレフィンを脱気したエタノール（１５ｍＬ）に加え、さらに超純水（８０μＬ）を加え、１分間超音波をかけた後、メカニカルスターラーを用いて撹拌しながら２０時間加熱還流した。反応終了後、磁石を近づけることにより、生成物を壁面に引き寄せ、反応溶液をデカンテーションし、さらに脱気したエタノールで５回洗浄した。その後７０℃で真空乾燥し、目的物を得た（黒色粉末、９００.４ｍｇ）。
このもののＩＲ分析と元素分析の結果は次の通りである。
ＩＲ：２９３４、１６３８、１０３２、５８１ｃｍ-1
元素分析：Ｃ  ２.８１％、Ｈ  ０.４８％、Ｎ  ０.２８％
これらの分析結果より、この生成物は以下の構造式で代表される、磁性ナノ粒子に有機基が固定化された化合物と同定された。なお、以下の構造式は、磁性ナノ粒子に対する有機基の固定化の主な形態である、磁性ナノ粒子中の鉄酸化物の表面の３個の酸素原子と有機基のケイ素が結合する形態で記載されているが、［００２０］において述べたように、有機基の磁性ナノ粒子に対する結合形態はこれに限られるものではない。以下の実施例、参考例における構造式についても同様である。
【化４２】
0005920820.tif 000043
【００４７】
実施例１
アルゴン雰囲気下、オスミウム（ＶＩ）酸カリウム二水和物Ｋ2ＯｓＯ4・２Ｈ2Ｏ  ３２.０ｍｇの水溶液（１.６ｍｌ）にＮ−メチルモルホリンＮ−オキシド２０８.４ｍｇのジクロロメタン溶液（８ｍＬ）を加え、室温にて１８時間攪拌した。
得られた四酸化オスミウム溶液にｔ−ブチルアルコール１６ｍＬと以下の構造式
【化４３】
0005920820.tif 000044
で表されるマグネタイト（Ｆｅ3Ｏ4）固定型四置換オレフィン６０１.３ｍｇ（０.２１６ｍｍｏｌ/ｇ）を加え、室温にて７時間攪拌した。
反応後、磁石を反応容器に近づけ生成物を引き寄せデカンテーションし、ｔ−ブチルアルコール−ジクロロメタンで５回洗浄後、生成物を減圧乾燥させることにより、目的物を得た（黒色粉末、収量６２４.７ｍｇ）。
このもののＩＲ分析と元素分析の結果は次の通りである。
ＩＲ：２９３６、１６３２、１５５５、５７７ｃｍ−１
元素分析：Ｃ  ３.３９％、Ｈ  ０.５８％、Ｎ  ０.３９％、Ｏｓ  １.８１％
これらの分析結果より、この生成物は以下の構造式で表される化合物と同定された。なお、以下の構造式中の（Ｏｓの酸化構造）は、［００１５］において述べたように、１つの構造には特定されない。以降の実施例における構造式についても同様である。
【化４４】
0005920820.tif 000045
【００４８】
長鎖炭化水素基を有するマグネタイト固定型四置換オレフィンの合成の一例を、参考例として以下に記載する。
参考例２
アルゴン雰囲気下、オクタデシルトリメトキシシラン５ｍＬに以下の構造式
【化４５】
0005920820.tif 000046
で表されるマグネタイト（Ｆｅ3Ｏ4）固定型四置換オレフィン２.６８８２ｇを加え、８０℃で２２時間撹拌し反応させた。
反応終了後、磁石を近づけることにより、生成物を壁面に引き寄せ、反応溶液をデカンテーションし、さらに脱気したエタノールで５回洗浄した。その後 ７０℃で真空乾燥し、目的物を得た（黒色粉末、２.７８１０ｇ）。
このもののＩＲ分析と元素分析の結果は次の通りである。
ＩＲ：２９２０、２８５１、１６３８、１５４１、１０１８、５７９ｃｍ-1
元素分析：Ｃ  ８.６２％、Ｈ  １.４０％、Ｎ  ０.２７％
これらの分析結果より、この生成物は以下の構造式で表される化合物と同定された。
【化４６】
0005920820.tif 000047
長鎖炭化水素基／四置換オレフィン（物質量比）＝１.２３（参考例１および参考例２の元素分析値より）  
【００４９】
実施例２
アルゴン雰囲気下、オスミウム（ＶＩ）酸カリウム二水和物Ｋ2ＯsＯ4・２Ｈ２Ｏ６２.７ｍｇの水溶液（３ｍｌ）にＮ−メチルモルホリンＮ−オキシド４０３.３ｍｇのジクロロメタン溶液（１５ｍＬ）を加え、室温にて１６時間攪拌した。
得られた四酸化オスミウム溶液にｔ−ブチルアルコール３０ｍＬと以下の構造式
【化４７】
0005920820.tif 000048
で表されるマグネタイト（Ｆｅ3Ｏ4）固定型四置換オレフィン９００.７ｍｇ（０.１９８ｍｍｏｌ/ｇ）を加え、室温にて８時間攪拌した。
反応後、磁石を反応容器に近づけ生成物を引き寄せデカンテーションし、ｔ−ブチルアルコール−ジクロロメタンで５回洗浄後、生成物を減圧乾燥させることにより、目的物を得た（黒色粉末、収量９０８.３ｍｇ）。
このもののＩＲ分析と元素分析の結果は次の通りである。
ＩＲ：２９２２、２８５３、１６５５、１０２４、６１９、５７１ｃｍ-1
元素分析：Ｃ  ６.６５％、Ｈ  １.０７％、Ｎ  ０.３４％、Ｏｓ  １.１７％
これらの分析結果より、この生成物は以下の構造式で表される化合物と同定された。
【化４８】
0005920820.tif 000049
【００５０】
実施例３
アルゴン雰囲気下、ｔ−ブチルアルコール１ｍＬ、ジクロロメタン０.５ｍＬの混合溶液に、水２３.５μＬ、実施例１で得られた磁性ナノ粒子固定型酸化オスミウム（０.０９５２ｍｍｏｌ/ｇ）１０６.０ｍｇ、トランス−β−メチルスチレン５８.１ｍｇ、Ｎ−メチルモルホリンＮ−オキシド７６.０ｍｇを順次加え、室温にて８時間撹拌し、反応させた。
反応終了後、磁石を反応容器に近づけデカンテーションし、さらに触媒をｔ−ブチルアルコール−ジクロロメタンで５回洗浄し反応液と合わせ、以下の構造式
【化４９】
0005920820.tif 000050
で表されるジオールの生成とオスミウムの溶出（リーチング）それぞれを、1Ｈ  ＮＭＲと蛍光Ｘ線で確認した（収率９９％、リーチング２.５％）。
【００５１】
実施例４
アルゴン雰囲気下、ｔ−ブチルアルコール１ｍＬ、ジクロロメタン０.５ｍＬの混合溶液に、水２３.５μＬ、実施例２で得られた磁性ナノ粒子固定型酸化オスミウム（０.０６１７ｍmoｌ/ｇ）１５８.５ｍｇ、トランス−β−メチルスチレン５８.５ｍｇ、Ｎ−メチルモルホリンＮ−オキシド７５.８ｍｇを順次加え、室温にて８時間撹拌し、反応させた。
反応終了後、磁石を反応容器に近づけデカンテーションし、さらに触媒をｔ−ブチルアルコール−ジクロロメタンで５回洗浄し反応液と合わせ、以下の構造式
【化５０】
0005920820.tif 000051
で表されるジオールの生成とオスミウムの溶出（リーチング）それぞれを、1Ｈ  ＮＭＲと蛍光Ｘ線で確認した（収率９５％、リーチング２.０％）。
【００５２】
比較例１
特許文献１に記載の以下の構造式
【化５１】
0005920820.tif 000052
で表される磁性ナノ粒子固定型オスミウム（ＶＩ）酸塩を用い、実施例３，４と同じ反応条件で１時間撹拌したジヒドロキシル化反応の結果を以下に示す。
収率９５％、リーチング１４.４％
当該磁性ナノ粒子固定型オスミウム（ＶＩ）酸塩を用い、特許文献１、非特許文献１２のように、有機溶媒と水の混合溶媒系（アセトン−水（２：１、ｖ／ｖ））でジヒドロキシル化反応を行った場合の結果も以下に示す。
収率９１％、リーチング３．３％
【００５３】
実施例５
アルゴン雰囲気下、ｔ−ブチルアルコール１ｍＬ、ジクロロメタン０.５ｍＬの混合溶液に、水２３.５μＬ、実施例２で得られた磁性ナノ粒子固定型酸化オスミウム（０.０６１７ｍｍｏｌ/ｇ）１５８.９ｍｇ、オレイン酸メチル１４７.３ｍｇ、Ｎ−メチルモルホリンＮ−オキシド７８.８ｍｇを順次加え、室温にて７２時間撹拌し、反応させた。
反応終了後、磁石を反応容器に近づけデカンテーションし、さらに触媒をｔ−ブチルアルコール−ジクロロメタンで５回洗浄し反応液と合わせ、以下の構造式
【化５２】
0005920820.tif 000053
で表されるジオールの生成とオスミウムの溶出（リーチング）それぞれを、1Ｈ  ＮＭＲと蛍光Ｘ線で確認した（収率９４％、リーチング３.８％）。
【００５４】
比較例２
特許文献１に記載の以下の構造式
【化５３】
0005920820.tif 000054
で表される磁性ナノ粒子固定型オスミウム（ＶＩ）酸塩を用い、実施例５と同じ反応条件で２時間撹拌したジヒドロキシル化反応の結果を以下に示す。
収率９８％、リーチング２７.３％
当該磁性ナノ粒子固定型オスミウム（ＶＩ）酸塩を用い、特許文献１、非特許文献１２のように、有機溶媒と水の混合溶媒系（アセトン−水（７：１、ｖ／ｖ））で１.５時間撹拌したジヒドロキシル化反応の結果も以下に示す。
収率９６％、リーチング６.６％